СЫРЬЕВАЯ СМЕСЬ ДЛЯ ИЗГОТОВЛЕНИЯ ПЕНОСТЕКЛА
RAW MIXTURE FOR MAKING FOAMED GLASS

Изобретение относится к области технологии силикатов и касается производства пеностекла.
Известна сырьевая смесь для изготовления пеностекла, включающая, мас.%: молотое стекло 70,0-90,0; газообразователь (шунгит) 10,0-30,0 [1].
Задачей изобретения является снижение объемного веса пеностекла.
2
2
3
2
3
2
3
Технический результат достигается тем, что в сырьевой смеси для изготовления пеностекла, включающей молотое стекло и шунгит, компоненты находятся при следующем соотношении, мас.%: молотое стекло 30,0-40,0; шунгит 60,0-70,0, причем стекло содержит, мас.%: SiO 50,0-60,0; CaO 5,0-10,0; MgO 5,0-10,0; AlO 5,0-10,0; FeO 1,0-10,0; BO 5,0-29,0.
В табл.1 приведены составы предлагаемой смеси, в табл.2 - составы стекла.
Таблица 1
Компоненты
Состав, мас.%
1
2
3
Молотое стекло
30,0
35,0
40,0
Шунгит
70,0
65,0
60,0
Таблица 2
Компоненты
Состав, мас.%
1
2
3
SiO<sub>2</sub>
50,0
55,0
60,0
CaO
10,0
7,5
5,0
MgO
5,0
7,5
10,0
Al<sub>2</sub>O<sub>3</sub>
5,0
7,5
10,0
Fe<sub>2</sub>O<sub>3</sub>
1,0
3,0
10,0
B<sub>2</sub>O<sub>3</sub>
29,0
19,5
5,0
Изготовление пеностекла поясняется примером.
2
3
2
2
В горшковых печах варят стекло. Температура и продолжительность варки стекла подбирается в каждом случае конкретно в зависимости от содержания BO. Расплав гранулируют в воду и размалывают до порошкообразного состояния (удельная поверхность 2000-4000 см/г). Шунгит размалывают до порошкообразного состояния (удельная поверхность 1000-2000 см/г). Компоненты смешивают в требуемых количествах. Полученную смесь помещают в стальные формы, предварительно смазанные внутри, например, пастой на основе каолина. Формы, заполненные примерно на 1/2, помещают в электропечь, где проводят термообработку. Температура и продолжительность обработки подбирается исходя из состава используемого стекла и количества шунгита. Полученное пеностекло охлаждают в отключенной электропечи, после чего извлекают из форм. Объемный вес пеностекла на 5-20% ниже веса пеностекла, полученного из сырьевой смеси [1].
Источники информации
1. А.с. №844597 СССР, C03C 1/00, 1981.